(57)【特許請求の範囲】
【請求項１】
炭素０．０４〜０．１５重量％、ケイ素１．５０重量％以下、マンガン２．００重量％以下、リン０．０４０重量％以下、硫黄０．０３０重量％以下、ニッケル１２．００〜２２．００重量％およびクロム２１．００〜２６．００重量％を含み残部が鉄および不可避的不純物からなるステンレス鋼からなる発煙硫酸用耐食材料。
【請求項２】
前記ステンレス鋼は、ニッケル１９．００〜２２．００重量％およびクロム２４．００〜２６．００重量％を含む請求項１記載の発煙硫酸用耐食材料。
【請求項３】
三酸化硫黄を発煙硫酸に吸収させる発煙塔と、前記発煙硫酸を予熱する熱交換器と、予熱された前記発煙硫酸を加熱して三酸化硫黄ガスを発生させる蒸発器と、これらの装置を連結して発煙硫酸を移送する配管とを備えた発煙硫酸蒸留ガスの製造装置において、発煙硫酸と接触する部位の全部または一部に、炭素０．０４〜０．１５重量％、ケイ素１．５０重量％以下、マンガン２．００重量％以下、リン０．０４０重量％以下、硫黄０．０３０重量％以下、ニッケル１２．００〜２２．００重量％およびクロム２１．００〜２６．００重量％を含み残部が鉄および不可避的不純物からなるステンレス鋼を使用したことを特徴とする発煙硫酸蒸留ガスの製造装置。
【発明の詳細な説明】
【０００１】
【発明の属する技術分野】
本発明は、発煙硫酸用耐食材料とこれを用いた発煙硫酸蒸留ガスの製造装置に関する。
【０００２】
【従来の技術】
高純度硫酸やクロルスルホン酸の製造原料となる三酸化硫黄(SO3) ガスの供給源には、発煙硫酸の蒸留ガスが使用されている。発煙硫酸蒸留ガスの製造は、通常、三酸化硫黄を発煙硫酸に吸収させ、この発煙硫酸を予熱して蒸発器へ送り、この蒸発器で発煙硫酸を加熱沸騰させて三酸化硫黄ガスを発生させる。
【０００３】
このような発煙硫酸蒸留ガスの製造プロセスでは、使用される装置類の材料に高い耐食性が要求される。一般に、耐食材料としては、炭素鋼、ＳＵＳ４１０、４３０（フェライト系ステンレス鋼）、ＳＵＳ３０４、３１６（オーステナイト系ステンレス鋼）等が知られており、従来より、発煙硫酸蒸留ガスの製造装置にはこれらの耐食材料が使用されていた。
【０００４】
株式会社トクヤマ、平成４年８月発行の「硫酸と工業」第１３５〜１４１頁には、上記のような発煙硫酸中での耐食材料のうち、オーステナイト系ステンレス鋼ではクロムが１８％以上、ニッケルが９％以下の鋼種が良好な耐食性を示し、特にＳＵＳ３０４が適正であると記載されている。ＳＵＳ３０４は高温での耐食性に優れていることが一般に知られている。
【０００５】
【発明が解決しようとする課題】
しかしながら、発煙硫酸蒸留ガスの製造では、発煙硫酸の蒸留のために、装置類は発煙硫酸中で約５０〜２００℃の高温に曝されるため、装置類の耐用寿命を延ばす上から、より高い耐食性が要求されていた。
【０００６】
従って、本発明の目的は、高温下での発煙硫酸に対する耐食性に優れた発煙硫酸用耐食材料と、これを用いた発煙硫酸蒸留ガスの製造装置を提供することにある。
【０００７】
【課題を解決するための手段】
前記課題を解決するための本発明の発煙硫酸用耐食材料は、炭素０．０４〜０．１５％（重量％、以下同じ）、ニッケル１２．００〜２２．００％およびクロム２１．００〜２６．００％を含むステンレス鋼からなることを特徴とする。
【０００８】
前記ステンレス鋼は、高温の発煙硫酸中において優れた耐食性を示す。特に、本発明においては、ステンレス鋼中の炭素量が重要であり、炭素量が上記範囲内にある場合に優れた耐食性が得られる。
【０００９】
また、本発明の発煙硫酸蒸留ガスの製造装置は、三酸化硫黄を発煙硫酸に吸収させる発煙塔と、前記発煙硫酸を予熱する熱交換器と、予熱された前記発煙硫酸を加熱して三酸化硫黄ガスを発生させる蒸発器と、これらの装置を連結して発煙硫酸を移送する配管とを備えたものであって、発煙硫酸と接触する部位の全部または一部に、炭素０．０４〜０．１５％、ニッケル１２．００〜２２．００％およびクロム２１．００〜２６．００％を含むステンレス鋼を使用したことを特徴とする。
【００１０】
このように、耐食性に優れた特定のステンレス鋼を発煙硫酸と接触する部位に使用することにより、装置の耐用年数が向上し、長期間にわたって発煙硫酸蒸留ガスの安定した製造が可能になる。
【００１１】
【発明の実施の形態】
以下、図１を参照して本発明の発煙硫酸用耐食材料とこれを用いた発煙硫酸蒸留ガスの製造装置を説明する。
発煙硫酸蒸留ガスの製造装置は、図１に示すように、発煙塔１と、熱交換器２と、蒸発器３と、これらを結ぶ配管４，５，６，７とを備える。発煙塔１では三酸化硫黄を発煙硫酸に吸収させ、この発煙硫酸を配管４にて熱交換器２に送り、ここで予熱して配管５によって蒸発器３へ送る。この蒸発器３では発煙硫酸を加熱沸騰させて三酸化硫黄ガスを発生させる。
【００１２】
発煙塔１には原料となる三酸化硫黄を供給するための配管８が設けられ、また蒸発器３の上部には三酸化硫黄ガスを取り出すための配管９が設けられる。
蒸発器３の下部には、発煙硫酸を抜き出すための配管６が設けられ、抜き出した発煙硫酸を熱交換器２に送り、熱交換後、配管７を経て発煙塔１に送る。
【００１３】
各配管４，５，６，７で移送される発煙硫酸の温度と濃度（重量％）を以下に示す。
0004303857.tif 000002
【００１４】
このように製造工程を循環される発煙硫酸は高温であるため、各配管はもとよりそれぞれの装置には耐食材料が使用される。本発明では、これら装置のうち、発煙硫酸と接触する部位の全部または一部に、耐食材料として、炭素０．０４〜０．１５％、ニッケル１２．００〜２２．００％およびクロム２１．００〜２６．００％を含むステンレス鋼、特にオーステナイト系ステンレス鋼を使用する。ここで、ニッケル量は１９．００〜２２．００％であるのが好ましく、クロム量は２４．００〜２６．００％であるのが好ましい。
【００１５】
炭素量が前記範囲を下回る場合は材料の耐食性が著しく低下する。ニッケル量やクロム量が前記範囲を下回る場合も材料の耐食性が低下する。一方、炭素量、ニッケル量およびクロム量が前記したそれぞれの範囲を越える場合は、材料の延性が低下し、ニッケルが前記範囲を越える場合には材料の耐食性が低下するため、好ましくない。
【００１６】
本発明におけるステンレス鋼としては、オーステナイト系ステンレス鋼であるＳＵＳ３１０が代表例として挙げられる。ＳＵＳ３１０のＦｅを除く主要化学組成は以下のとおりである。比較のためＳＵＳ３０４の化学組成を併記する。なお、ＳＵＳ３１０はモリブデンを含まない鋼種である。
0004303857.tif 000003
ＳＵＳ３１０はこの化学組成から明らかなように炭素量が０．０４％未満のものも包含するが、本発明では炭素量が０．０４〜０．１５％のものを使用することが、発煙硫酸中での耐食性を高める上で必要である。
【００１７】
本発明の耐食材料は、発煙硫酸に対して高い耐食性を有するため、図１に示す発煙硫酸蒸留ガスの製造装置のうち発煙硫酸と接触する部位の全部に使用するのが好ましいが、そのうちでも特に腐食しやすい蒸発器３の内壁材、加熱用のヒーター管材等に使用するのに好適である。その他の部位では、必要に応じて炭素鋼、ＳＵＳ３０４等の従来公知の耐食材料を併用してもよい。
【００１８】
【実施例】
以下、試験例を挙げて本発明の耐食材料を説明する。
【００１９】
試験例１
濃度３２％の発煙硫酸を熱交換器で予熱して蒸発器へ供給し、蒸発器で１７０℃に加熱沸騰させて蒸留を行い、蒸発器上部から三酸化硫黄ガスを発生させ、これを次工程に送るとともに、蒸発器下部から濃度１３％の発煙硫酸を抜き出し、熱交換器を経て発煙塔に戻す工程を含む実際の製造装置を試験のために使用した。そして、蒸発器内の液相部に試験片（寸法：４０ｍｍ×１５ｍｍ×２ｍｍ）を挿入し、９２日間保持して試験片の腐食速度を調べた。
試験片としては、ＳＵＳ３１０（実施例）、ＳＵＳ３０４（比較例）およびＳＵＳ３０２（比較例）を使用した。各試験片の化学成分値を表１に示す。
試験片の腐食速度は、９２日間経過後の重量減少量から１時間当たりの単位減少量（ｇ／ｍ2・ｈｒ）を算出し、比重を考慮してこれを「ｍｍ／ｙ」（ｙは年を示す）に換算して求めた。その結果を表１に併せて示す。
【００２０】
【表１】
0004303857.tif 000004
【００２１】
表１から明らかなように、ＳＵＳ３１０(1) および(2) の試験片は、炭素量が０．０４％未満であるＳＵＳ３１０(3) および(4) や、ＳＵＳ３０４(1) 、(2) およびＳＵＳ３０２と比較して、腐食速度が非常に低く、従って高温の発煙硫酸中での耐食性に優れていることがわかる。特に、ＳＵＳ３１０(1) 〜(4) の結果から、炭素量が多くなるほど腐食速度が低減し、耐食性が向上していることがわかる。
【００２２】
【発明の効果】
本発明の発煙硫酸用耐食材料は、特に高温下の発煙硫酸中での耐食性に優れているという効果がある。
また、本発明の発煙硫酸蒸留ガスの製造装置は、発煙硫酸と接触する部位の全部または一部に、前記耐食材料を使用することにより、装置の耐用年数が向上し、長期間にわたって発煙硫酸蒸留ガスの安定した製造が可能となり、生産性向上や生産コストの低減にも大きく寄与できるという効果がある。
【図面の簡単な説明】
【図１】本発明にかかる発煙硫酸蒸留ガスの製造プロセスを示す工程図である。
【符号の説明】
１    発煙塔
２    熱交換器
３    蒸発器
４    配管
５    配管
６    配管
７    配管
【図１】
0004303857.tif 000005